Шпатлевка
PUTTY

Изобретение относится к составам шпатлевок, применяемых для отделки бетонных и штукатурных поверхностей.
3
2
3
Известны составы, содержащие жидкое стекло, глину, содержащую карбонат кальция СаСО и обработанную раствором соды NaCO, воду [1].
3
Наиболее близким из предлагаемых по своей технической сущности и достигаемому результату является состав, содержащий жидкое натриевое стекло плотностью 1,46 г/см с модулем 2,8, тальк, мел молотый, водную дисперсия полимера Лакротен Э-21, четырехпроцентный золь ортокремниевой кислоты с рН 3,0-4,0 [2].
Недостатком указанных композиций являются невысокая скорость отверждения.
Задачей изобретения является устранение указанных недостатков.
Поставленная задача решается тем, что шпатлевка, включающая гашеную известь-пушонку, наполнитель, добавку и воду, содержит в качестве добавки высокомолекулярный водорастворимый полиэтиленгликоль POLYOX WSR-301, в качестве наполнителя карбонатную муку при следующем соотношении компонентов, мас. %:
Известь-пушонка
22-24
Высокомолекулярный водорастворимый
полиэтиленгликоль POLYOX WSR-301
0,9-1,1
Карбонатная мука
33-38
Вода
38-43
Приготовление шпатлевки осуществляют следующим образом. В смеситель любого типа загружают известь-пушонку, карбонатный наполнитель, перемешивают, а затем добавляют приготовленную смесь воды и высокомолекулярного водорастворимого полиэтиленгликоля POLYOX WSR-301. Полученную массу перемешивают.
Для приготовления шпатлевки использовали следующие материалы: высокомолекулярный водорастворимый полиэтиленгликоль POLYOX WSR-301, карбонатный наполнитель, известь-пушонка второго сорта. Свойства высокомолекулярного водорастворимого полиэтиленгликоля POLYOX WSR-301 представлены в таблице 1.
Свойства карбонатной муки соответствуют требованиям ГОСТ 14050-93[5]. Конкретные примеры составов шпатлевки приведены в таблице 2.
Для исследования свойств представленных составов шпатлевки были использованы следующие методики.
Определение время высыхания покрытия на основе разрабатываемого состава проводили в соответствии с ГОСТ 19007-73* [3]. Степень высыхания отделочного состава оценивали по семибалльной шкале (таблица 3).
Определение адгезии покрытий с подложкой. Прочность сцепления покрытий определяли методом решетчатых надрезов [4].
Метод решетчатых надрезов заключается в оценке степени прилипания лакокрасочной пленки к подложке по числу ячеек, отпавших от подложки при нарезании пленки.
На поверхности покрытия лезвием бритвы по линейке делали не менее пяти параллельных надрезов до подложки на расстоянии 1 мм друг от друга. Столько же аналогичных надрезов делали перпендикулярно первым. После нанесения квадратов очищали пленку от отслоившихся кусочков пленки. Адгезию оценивали по состоянию надрезов на покрытии и выражали в баллах (таблица 4).
За результат принимали среднее значение балла, полученного при испытании не менее двух образцов и на трех участках поверхности каждого образца.
Результаты испытаний составов шпатлевки приведены в таблице 5.
СПИСОК ЛИТЕРАТУРЫ
1. Шпатлевка: пат. RU 2234476 С2, Рос. Федерация: МПК С04В 26/00 Логанина В.И., Пичугин A.M.; заявитель и патентообладатель ФГБОУ ВО «Пензенский государственный университет архитектуры и строительства» - №2000128085/03 заявл. 09.11.2000; опубл. 20.08.2004.
2. Шпатлевка: пат. 2458015 Рос. Федерация: МПК С04В 26/00 Логанина В.И., Давыдова О.А., Петухова Н.А., Кислицына С.Н.; заявитель и патентообладатель ФГБОУ ВО «Пензенский государственный университет архитектуры и строительства» - №2010143075/05 заявл. 20.20.2010; опубл. 10.08.2012.
3. ГОСТ 19007-73. МАТЕРИАЛЫ ЛАКОКРАСОЧНЫЕ. Метод определения времени и степени высыхания. Технические условия [Текст]. - Введ. 01.07.74 УТВЕРЖДЕН И ВВЕДЕН В ДЕЙСТВИЕ Постановлением Государственного комитета стандартов Совета Министров СССР от 20 июля 1973 г. №1789.
4. ГОСТ 15140-78 МАТЕРИАЛЫ ЛАКОКРАСОЧНЫЕ Методы определения адгезии [Текст]. - Введ. 01.01.79 разработан и внесен Министерством химической промышленности, утвержден и введен в действие Постановлением Государственного комитета стандартов Совета Министров СССР от 18.05.78 №1336 Москва, ИПК Издательство стандартов.
5. ГОСТ 14050-93 Мука известняковая (доломитовая). Технические условия.